상기 시험 결과 들 을 토대 로 저 발열 무연탄 분말 의 미분 부 의 함량 을 증가 시키 기 위하 여 , 하 기 표 4 의 함량 에 따라 발열량 이 5000 ? 7000 kcal / kg 인 고 발열 무연탄 분말 , 저 발열 무연탄 분말 ( 경석 , 병탄 ) 및 물 을 혼련 하 여 성형탄 을 제조 한 후 , 성형탄 의 연소 시험 을 실시 하 였 다 . 이때 물 은 최종 성형탄 의 수분 량 이 7 % 로 고정 되 도록 , 전체 무연탄 분말 의 중량 에 대하 여 약 3 중량 % 의 함량 으로 포함 되 었 으며 , 성형탄 제조 공정 은 상기 실시 예 2 와 동일 한 조건 하 에서 실시 했 다 . 얻 어 진 성형탄 의 발열량 , 성형 강도 및 연탄재 강도 를 표 4 및 도 4 에 나타내 었 다 .